КАБЕЛЬ ЭЛЕКТРОПИТАНИЯ, ВКЛЮЧАЮЩИЙ ПОЛИПРОПИЛЕН

1. Кабель электропитания, включающий проводник, окруженный по меньшей мере одним слоем (L), включающим полипропилен (РР), где полипропилен (РР) включает наноразмерные фрагменты катализатора (F), источником происхождения которых является твердая каталитическая система (SCS).
2. Кабель электропитания, включающий проводник, окруженный по меньшей мере одним слоем, включающим полипропилен (РР), где полипропилен (РР) получен в присутствие твердой каталитической системы (SCS), где указанная твердая каталитическая система (SCS) имеет
(a) объем пор, измеренный согласно ASTM 4641, менее чем 1,40 мл/г,
и/или
2
(b) площадь поверхности, измеренную согласно ASTM D 3663, менее чем 30 м/г,
и/или
(c) средний размер частиц d50 в пределах от 1 до 200 µм.
3. Кабель электропитания, включающий проводник, окруженный по меньшей мере одним слоем, включающим полипропилен (РР), где полипропилен (РР) получен в присутствие твердой каталитической системы (SCS), где указанная твердая каталитическая система (SCS) получена
(a) обеспечением раствора (S), содержащего металлорганическое соединение переходного металла одной из групп 3-10 периодической таблицы (IUPAC) (ИЮПАК),
(b) образованием эмульсионной системы жидкость/жидкость (Е), содержащей указанный раствор (S) в форме капель, диспергированных в непрерывной фазе эмульсионной системы (Е),
(c) отверждением указанной диспергированной фазы (капли) с получением твердой каталитической системы (SCS).
4. Кабель электропитания по п.1, где указанные фрагменты катализатора (F) происходят из твердой каталитической системы (SCS),
(а) указанная твердая каталитическая система (SCS) имеет
(a1) объем пор, измеренный согласно ASTM 4641, менее чем 1,40 мл/г,
и/или
2
(а2) площадь поверхности, измеренную согласно ASTM D 3663, менее чем 30 м/г,
и/или
(а3) средний размер частиц d50 в пределах от 1 до 200 µм,
и/или
(b) указанная твердая каталитическая система (SCS) получена
(b1) обеспечением раствора (S), содержащего металлорганическое соединение переходного металла одной из групп 3-10 периодической таблицы (IUPAC) (ИЮПАК),
(b2) образованием эмульсионной системы жидкость/жидкость (Е), содержащей указанный раствор (S) в форме капель, диспергированных в непрерывной фазе эмульсионной системы (Е),
(b3) отверждением указанной диспергированной фазы (капли) с получением твердой каталитической системы (SCS).
5. Кабель электропитания по п.2, где твердая каталитическая система (SCS) получена
(a) обеспечением раствора (S), содержащего металлорганическое соединение переходного металла одной из групп 3-10 периодической таблицы (IUPAC) (ИЮПАК),
(b) образованием эмульсионной системы жидкость/жидкость (Е), содержащей указанный раствор (S) в форме капель, диспергированных в непрерывной фазе эмульсионной системы (Е),
(c) отверждением указанной диспергированной фазы (капли) с получением твердой каталитической системы (SCS).
6. Кабель электропитания по п.3, где указанная твердая каталитическая система (SCS) имеет
(a) объем пор, измеренный согласно ASTM 4641, менее чем 1,40 мл/г,
и/или
2
(b) площадь поверхности, измеренную согласно ASTM D 3663 менее чем 30 м/г,
и/или
(c) средний размер частиц d50 в пределах от 1 до 200 µм.
7. Кабель электропитания по любому из предшествующих пп. 2, 3, 5 и 6, где полипропилен (РР) включает наноразмерные фрагменты катализатора (F), происходящие из твердой каталитической системы (SCS).
8. Кабель электропитания по п.7, где наноразмерные фрагменты катализатора (F) имеют средний размер частиц d50 менее 1 µм.
9. Кабель электропитания по любому из предшествующих пп. 2, 4 и 6, где указанная твердая каталитическая система (SCS) имеет включения (IС), указанные включения (IС) являются каталитически не активным твердым материалом
2
(а) со специфической площадью поверхности менее 500 м/г и/или
(b) средним размером частиц менее 200 нм.
10. Кабель электропитания по любому из предшествующих пп. 1-6, где активные частицы катализатора указанной твердой каталитической системы (SCS) предпочтительно представляют катализатор Циглера-Натта или катализатор с единым центром полимеризации на металле.
11. Кабель электропитания по любому из предшествующих пп. 1-6, где полипропилен (РР) является не сшитым.
12. Кабель электропитания по любому из предшествующих пп. 1-6, где полипропилен (РР) представляет
(a) гомополимер пропилена (Н-РР),
или
(b) рандом сополимер пропилена (R-PP)
или
(c) гетерофазный сополимер пропилена (НЕСО), включающий (c1) полимерную матрицу (М), представляющую указанный гомополимер пропилена (Н-РР) и/или указанный рандом сополимер пропилена (R-PP),
и
(с2) эластомерный сополимер пропилена (Е).
13. Кабель электропитания по любому из предшествующих пп. 1-6, где полипропилен (РР) представляет рандом сополимер пропилена (R-PP), и указанный рандом сополимер пропилена (R-PP) получен в присутствии твердой каталитической системы (SCS), где дополнительно активные частицы катализатора указанной твердой каталитической системы (SCS) представляют катализатор Циглера-Натта или катализатор с единым центром полимеризации на металле, предпочтительно катализатор с единым центром полимеризации на металле.
14. Кабель электропитания по любому из предшествующих пп. 1-6, где полипропилен (РР) представляет гетерофазный сополимер пропилена (НЕСО), и указанный гетерофазный сополимер пропилена (НЕСО) получен в присутствии твердой каталитической системы (SCS), где дополнительно активные частицы катализатора указанной твердой каталитической системы (SCS) представляют катализатор Циглера-Натта или катализатор с единым центром полимеризации на металле, предпочтительно катализатор с единым центром полимеризации на металле.
15. Кабель электропитания по любому из предшествующих пп. 1-6, где кабель электропитания включает проводник, окруженный внутренним полупроводниковым слоем, изолирующим слоем и внешним полупроводниковым слоем в таком порядке, где по меньшей мере изолирующий слой представляет слой (L).
16. Кабель электропитания по любому из предшествующих пп. 1-6, где кабель электропитания представляет кабель электропитания высокого напряжения постоянного тока (HVDC).
17. Способ получения кабеля электропитания по любому из предшествующих пунктов, где способ включает стадии
(a) получения полипропилена (РР) в присутствии твердой каталитической системы (SCS) и
(b) нанесение на проводник предпочтительно при использовании (ко)экструзии по меньшей мере одного слоя (L), который включает, предпочтительно состоит из полипропилена (РР),
где полипропилен (РР) и твердая каталитическая система (SCS) определены по любому из предшествующих пунктов.